상기 방법 에 의해 수득 한 후박 추출물 파우더 1 g 을 증류수 1 ℓ 와 혼합 하 여 고분자 필름 이 형성 된 둥근바닥 플라스크 에 붓 고 , 초음파 분산 기 ( VCX 500 , USA ) 를 이용 하 여 2 시간 동안 나노 분산 공정 을 거쳐 w / o 형태 의 나노 입자 를 만들 었 다 . 나노 입자 는 엽채류 표면 에 침투 및 부착 이 용이 하 고 내부 수용성 추출물 의 지속 적 이 고 균일 한 방출 이 가능 하 도록 50 ~ 150 ㎚ 의 것 을 사용 하 는 것 이 바람직 하 다 . 따라서 micro filter ( 0 . 2 ㎛) 에 통과 시켜 200 ㎚ 이하 의 나노 입자 만 을 모았 고 , 다시 Sephadex gel ( G - 75 , USA ) 을 이용 하 여 50 ㎚ 미만 의 나노 입자 와 150 ㎚ 을 초과 하 는 나노 입자 들 은 분리 해서 제거 하 였 다 .